(57)【要約】【課題】耐熱性、難燃性、耐摩耗性を高め、高温環境下に配索される電線群結束用として好適に用いられるテープを提供する。【解決手段】高機能繊維素線１１と汎用繊維素線１２とからなる同一の糸条１０を縦糸３と横糸４として用いて編成しており、前記高機能繊維素線は汎用繊維素線よりも耐熱性、難燃性および耐摩耗性が優れたものであり、該高機能繊維素線として、パラ系アラミド繊維、ポリアレート繊維、超高分子ポリエチレン繊維、ガラス繊維、ポリフェニレンサルファイド繊維から選択される少なくとも一種を用い、前記汎用繊維素線として、ポリエステル、ポリエチレン、ポリプロピレンから選択される少なくとも一種を用いている。【選択図】図２
2010154634.tif 000002
【特許請求の範囲】
【請求項１】
高機能繊維素線と汎用繊維素線とからなる同一の糸条を縦糸と横糸として用いて編成しており、前記高機能繊維素線は汎用繊維素線よりも耐熱性、難燃性および耐摩耗性が優れたものであり、該高機能繊維素線として、パラ系アラミド繊維、ポリアレート繊維、超高分子ポリエチレン繊維、ガラス繊維、ポリフェニレンサルファイド繊維から選択される少なくとも一種を用い、前記汎用繊維素線として、ポリエステル、ポリエチレン、ポリプロピレンから選択される少なくとも一種を用いていることを特徴とする電線用テープ。
【請求項２】
前記高機能繊維素線：汎用繊維素線との配合比は、１０〜５０％：９０〜５０％である請求項１に記載の電線用テープ。
【請求項３】
前記各糸条は、複数本の前記高機能繊維素線と汎用繊維素線とを同一方向に引き揃えたものからなり、前記高機能繊維素線と汎用繊維素線が１本ずつ、または複数本ずつ交互に並列している請求項１または請求項２に記載の電線用テープ。
【請求項４】
前記汎用繊維素線は電離性放射線で照射されて架橋されている請求項１乃至請求項３のいずれか１項に記載の電線用テープ。
【請求項５】
一面に粘着剤が塗布されて粘着テープとされている請求項１乃至請求項４のいずれか１項に記載の電線用テープ。
【請求項６】
自動車に配索されるワイヤハーネスの電線群結束用テープとして用いられる請求項１乃至請求項５のいずれか１項に記載の電線用テープ。
【発明の詳細な説明】
【技術分野】
【０００１】
本発明は電線用テープに関し、特に、車両に配索されるワイヤハーネスの電線群の外周に巻き付ける結束用テープとして好適に用いられるものである。
【背景技術】
【０００２】
従来、車両に配索されるワイヤハーネスの電線群の結束、保護および外部干渉材による干渉防止のために、特開２００３−２７２４４７号公報（特許文献１）等に開示されたテープが用いられている。該テープは一面に粘着剤が塗布されており、ワイヤハーネスＷ／Ｈの外周面に螺旋状に巻き付けて電線群を結束している。
また、近時、前記テープに代えて、コルゲートチューブ等のチューブに電線群を挿通してワイヤハーネスの電線群を結束、保護している場合も多い。
【０００３】
前記コルゲートチューブは比較的硬く、かつ、重量があるため、前記テープよりも車両でのワイヤハーネスの配索作業が容易でない。かつ、コルゲートチューブ等のチューブ類は軸線方向にスリットを設け、該スリットから電線群を横入れした後、スリットを閉鎖するためにコルゲートチューブの外周にさらにテープ巻きしているため、作業工数も増加する問題がある。
よって、コルゲートチューブ等のチューブ類よりも従来用いられていたテープが見直されつつある。
【０００４】
ワイヤハーネス結束用のテープとしては、通常、塩化ビニルテープが用いられている。しかしながら、塩化ビニルテープは、車両に配索するワイヤハーネスの結束用としては、難燃性、耐熱性、耐摩耗性の点で改善の余地があった。  
【０００５】
前記観点から、耐熱性を有するテープとして、ポリエステル系繊維を編み込んだテープも用いられているが、該テープは難燃性、耐摩耗性は低く、かつ、該ポリエステル系の布テープは加水分解を起こす可能性があり、エンジンルーム内での使用は不適となっている。
【０００６】
【特許文献１】特開２００３−２７２４４７号公報
【発明の開示】
【発明が解決しようとする課題】
【０００７】
本発明は前記問題に鑑みてなされたもので、エンジンルームに配索されるワイヤハーネスの結束用としても用いることができる耐熱性、難燃性、耐摩耗性を備え、さらに、加水分解を生じにくい電線用テープを提供することを課題としている。
【課題を解決するための手段】
【０００８】
前記課題を解決するため、本発明は、高機能繊維素線と汎用繊維素線とからなる同一の糸条を縦糸と横糸として用いて編成しており、前記高機能繊維素線は汎用繊維素線よりも耐熱性、難燃性および耐摩耗性が優れたものであり、該高機能繊維素線として、パラ系アラミド繊維、ポリアレート繊維、超高分子ポリエチレン繊維、ガラス繊維、ポリフェニレンサルファイド繊維から選択される少なくとも一種を用い、前記汎用繊維素線として、ポリエステル、ポリエチレン、ポリプロピレンから選択される少なくとも一種を用いていることを特徴とする電線用テープを提供している。
なお、前記高機能繊維素線および汎用繊維素線として樹脂糸を用いる場合、導電性成分を含まない樹脂としている。かつ、ノンハロゲン系樹脂を用いることが好ましい。
【０００９】
前記のように、従来用いられているポリエステル系繊維を編み込んだテープと比較して難燃性、耐摩耗性が優れた前記高機能繊維素線を用い、前記ポリエステル系、ポリエチレン系、ポリプロピレン系等の汎用繊維素線を補助的に配合した糸条を用いている。このように、本発明で用いる糸条は汎用繊維の糸条より難燃性、耐摩耗性を向上させており、かつ、加水分解を起こす可能性を従来のポリエステル系繊維を織り込んだテープより大幅に低減している。よって、車両内において、テープの使用環境としては最も厳しいエンジンルーム内に配索するワイヤハーネスの結束用テープとしても用いることができる。
【００１０】
前記高機能繊維素線として用いる種類によって若干相違するが、前記ポリエステル系繊維を織り込んだテープと比較して、耐熱性を高めることができ、かつ、難燃性を付与することができる。
【００１１】
前記高機能繊維素線：汎用繊維素線との配合比は、１０〜５０％：９０〜５０％であることが好ましい。
前記配合比は、高機能繊維素線を２０〜３０％とすることが好ましい。
前記のように、高機能繊維素線の配合割合を１０％以上としているのは、１０％未満とすると、難燃性、耐摩耗性の向上を余り図れないこととなり、また、５０％を越えると、テープの伸び、引張力、可撓性が低下し、かつ、重量が大となると共にコスト高になる。
【００１２】
前記各糸条は、複数本の前記高機能繊維素線と汎用繊維素線とを同一方向に引き揃えたものからなり、前記高機能繊維素線と汎用繊維素線が１本ずつ、または複数本ずつ交互に並列している。
高機能繊維素線と汎用繊維素線とを１本ずつ交互に引き揃えることが好ましいが、高機能繊維素線の割合が少ない場合には、複数本の汎用繊維素線を高機能繊維素線で挟むように配列することが好ましい。
【００１３】
さらに、前記汎用繊維素線の耐熱性、耐摩耗性を高めるために、テープとした後に、電離性放射線を照射して汎用繊維素線を架橋することが好ましい。
なお、汎用繊維素線を予め電離性放射線で照射して架橋しておき、該汎用繊維素線を前記高機能繊維素線と編成してもよい。
【００１４】
前記汎用繊維素線を電離性放射線で架橋するために、前記ポリエステル、ポリエチレン、ポリプロピレン等の樹脂成分に架橋性モノマーを配合しておき、電離性放射線１００ｋＧｙ以上４００ｋＧｙ以下で照射してゲル分率（架橋率）を５０％以上に架橋させることが好ましい。
【００１５】
本発明のテープは、加水分解が起こりにくく、よって、エンジンルーム内に配索するワイヤハーネスの電線群結束用として用いることができる。
【００１６】
本発明のテープは、その一面に粘着剤が塗布されて粘着テープとされている。
粘着剤はテープの一面の全面に塗布しても良いし、長さ方向の一端縁または両端縁に沿って連続的に塗布してもよい。
さらに、必要に応じて、両面に粘着剤を塗布してもよい。
【００１７】
本発明の電線用テープは、前記のように、自動車に配索されるワイヤハーネスの電線群結束用テープとして最も好適に用いられるが、使用条件が自動車用ワイヤハーネスに類似する電線群の結束用テープとしても好適に用いることができる。
【発明の効果】
【００１８】
前述したように、本発明の電線用テープは、耐熱性、難燃性、耐摩耗性に優れたものとし、かつ、加水分解が殆ど発生しないものとしているため、車両に配索するワイヤハーネス、特に、エンジンルーム内に配索するワイヤハーネスの電線群の結束用テープとして好適に用いることができる。
【発明を実施するための最良の形態】
【００１９】
以下、本発明の電線用テープの第一実施形態を説明する。
本発明の電線用のテープ１は図１（Ａ）に示すように、自動車に配索される電線群Ｗからなるワイヤハーネス２の外周面に図１（Ｂ）に示すようにテープの幅半分を重ねながら巻き付けるハーフラップ巻き、あるいは、荒巻き等の螺旋状に巻き付けて結束するために用いている。なお、電線群の長さ方向に部分的に巻き付ける部分巻きにも用いることができ、従来汎用されている電線用テープと同様の使用箇所に用いられるものである。
【００２０】
前記テープ１は図２（Ａ）に拡大して示すように、縦糸３と横糸４とを編成して形成した布テープからなり、図２（Ｃ）の概略斜視図に示すように、その一面全面に粘着剤５を塗布している。
【００２１】
前記縦糸３と横糸４は図２（Ｂ）に示す同一糸条からなり、横方向（コース方向）および縦方向（ウエール方法）とも１ピッチ毎に編成した平織りで編成している。
【００２２】
前記縦糸３と横糸４を構成する糸条１０は、それぞれ、太実線で示す高機能繊維素線１１の両側を汎用繊維素線１２とを同一方向に引き揃えており、本実施形態では、２本の汎用繊維素線１２ａ、１２ｂを高機能繊維素線１１ａで挟んだ１組を引き揃え、高機能繊維素線１１：汎用繊維素線１２を１：２の割合で配列しており、よって、配合比は高機能繊維素線１１が３３％  汎用繊維素線１２を６６％としている。
かつ、１本の糸条１０は高機能繊維素線１１を９〜１１本、汎用繊維素線１２を１９〜２１本とし、合計２８〜３２本としている。
【００２３】
前記高機能繊維素線１１は汎用繊維素線１２よりも耐熱性、難燃性および耐摩耗性が優れたものを用いている。該高機能繊維素線の素材としては、パラ系アラミド繊維、ポリアレート繊維、超高分子ポリエチレン繊維、ガラス繊維、ポリフェニレンサルファイド繊維が挙げられ、これらの内の１種を用いているが複数種類を用いてもよい。本実施形態では、パラ系アラミド繊維を用いている。
前記汎用繊維素線１２として、ポリエステル、ポリエチレン、ポリプロピレンから選択される一種を用いているが、複数種類を用いてもよい。本実施形態ではポリエステル繊維を用いている。
【００２４】
前記糸条１０からなる縦糸３と横糸４とを編成してテープ１は、加水分解が発生しにくいものとなる。
また、溶融温度を１２０℃以上として車両のエンジンルーム内に配索し得る耐熱性を付与している。
難燃性は難燃性規格のＵＬ−９４でＶ−０相当で、かつ、酸素指数（ＯＩ値）２３．５以上を有するものとしている。
耐磨耗性については、テープ磨耗試験（１５０番テープを使用し、荷重４．５Ｎを負荷した状態で）１０００ｍｍ以上を有するものとしている。  
【００２５】
このように、テープ１は、ポリエステル等の汎用繊維素線１２のみではなく、該汎用繊維素線より耐熱性、難燃性、耐摩耗性が優れた高機能繊維素線１１を汎用繊維素線１２に配合した糸状１０を縦糸３、横糸４として編成しているため、高温環境下に配索されるワイヤハーネス、さらに、トランクリッド、サイドドア、スライドシート等の摺動されるワイヤハーネスの電線群の結束用テープとして用いることができる。
さらに、加水分解が殆ど発生しないため、エンジンルーム内のワイヤハーネスの電線群の結束用テープとして好適に用いることができる。
特に、テープ１は縦糸３と横糸４を平織りしているシンプルな形状であるため、既存設備を利用して簡単に製造でき、さらに、高機能繊維素線１１の配合量を調整することにより、求められる耐熱性、難燃性、耐摩耗性を容易に付与することができる。
このように、従来汎用されている塩化ビニルテープに代えてコルゲートチューブ等のチューブ類やシート類が用いられていたワイヤハーネスの配索箇所に、テープ１を用いることができる。よって、部品点数が削減しコスト削減を図ることできると共に、外装材を含めたワイヤハーネス全体の軽量化が図れ、燃費を高めて、車両維持コストの低減を図ることもできる。
【００２６】
次に、第二実施形態を説明する。
第二実施形態のテープは、前記縦糸と横糸とを編成してテープを形成した後に、電離性放射線を照射して、ポリエステル繊維からなる汎用繊維素線を架橋して第一実施形態のテープ１より耐熱性を高め、溶融温度を１２０℃としている。
【００２７】
前記汎用繊維素線として用いるポリエステル繊維素線を、ポリエステル１００質量部に対して架橋性モノマーとしてトリアリルイソシアヌレートまたはトリアリルシアヌレートを１〜３重量部配合した混練物より形成している。
前記汎用繊維素線を第一実施形態と同様の高機能繊維素線とで糸条を設け、該糸条を縦糸および横糸として用いて編成している。
編成してテープとした後に、電離性放射線を１００〜４００ｋＧｙ照射し、ポリエステル繊維素線の架橋率を５０％以上としている。
他の構成は第一実施形態と同一であるため、説明を省略する。
【００２８】
第二実施形態のテープは、汎用繊維素線の融点がエンジンルームの温度条件下では形状保持力を有しない場合に、電離性放射線を照射して架橋し、融点を高めて、形状保持力を付与し、加水分解の発生をなくしているため、エンジンルーム内に配索するワイヤハーネスの電線結束用テープとしてより有用なテープとすることができる。
【００２９】
なお、汎用繊維素線とする樹脂成分に架橋化学開始剤を配合しておき、架橋を発生させてもよい。
【図面の簡単な説明】
【００３０】
【図１】本発明の第一実施形態を示し、（Ａ）はワイヤハーネスに本発明のテープを巻き付けた状態を示す全体概略図、（Ｂ）は部分拡大図である。
【図２】（Ａ）は前記テープの部分拡大平面図、（Ｂ）は糸条を示す拡大図、（Ｃ）は概略斜視図である。
【符号の説明】
【００３１】
１  テープ
２  ワイヤハーネス
３  縦糸
４  横糸
１０  糸条
１１  高機能繊維素線
１２  汎用繊維素線
Ｗ  電線群
【図１】
2010154634.tif 000003
【図２】
2010154634.tif 000004